(57)【要約】      （修正有）【課題】ベルト補強層の重量を増加させることなく、耐フラットスポット性及び高速耐久性を向上させる、空気入りタイヤの提供。【解決手段】カーカス４とベルト６の外周に配されたベルト補強層８とを有し、ベルト補強層は、同一の径の４〜６本のスチールフィラメントを撚り合わせることなく単一の層をなす様に並列させて主フィラメント束とし、スチールフィラメントより小径で１本のスチールフィラメントをラッピングフィラメントとして前記主フィラメント束の周囲に巻き付けてなるｎ＋１構造（ｎ＝４〜６）のスチールコードを、その長径方向がベルト外周面と平行になるように配置したベルト補強プライを備え、スチールコード１本当りの０．５％伸張時荷重（Ｎ）と、ベルト補強プライにおけるスチールコードの打ち込み本数（本／ｉｎｃｈ）とベルト補強プライの枚数との積（Ｎ／ｉｎｃｈ）が２０００〜２５００である空気入りタイヤ。【選択図】図１
2019098819.tif 000002
【特許請求の範囲】
【請求項１】
カーカスと、カーカスのクラウン部の外周に配されたベルトと、ベルトの外周に配されたベルト補強層とを有する空気入りタイヤであって、
前記ベルト補強層は、同一の径の４〜６本のスチールフィラメントを撚り合わせることなく単一の層をなすように並列させて主フィラメント束とし、前記スチールフィラメントより小径で１本のスチールフィラメントをラッピングフィラメントとして前記主フィラメント束の周囲に巻き付けてなるｎ＋１構造（ｎ＝４〜６）のスチールコードを、その長径方向がベルト外周面と平行になるように配置したベルト補強プライを備え、
スチールコード１本当りの０．５％伸張時荷重（Ｎ）と、ベルト補強プライにおけるスチールコードの打ち込み本数（本／ｉｎｃｈ）と、ベルト補強プライの枚数との積（Ｎ／ｉｎｃｈ）が２０００以上２５００以下であることを特徴とする、空気入りタイヤ。
【発明の詳細な説明】
【技術分野】
【０００１】
本発明は、空気入りタイヤに関するものである。
【背景技術】
【０００２】
ウルトラハイパフォーマンス等の高性能タイヤでは、高速耐久性を向上させる目的で、タイヤ周方向の剛性を向上させることが検討されている。その手段としては、ベルト補強層に、複数枚のベルト補強プライを積層することが挙げられる。
【０００３】
また、ベルト補強プライに汎用されている６６ナイロンや６ナイロンなどを代表するナイロン繊維は、高速走行時に発生する熱により収縮し、歪みが生じることがあった。そのため、ベルト補強層にナイロン繊維コードを用いた空気入りタイヤは、再走行時にタイヤの振動が生じる、いわゆるフラットスポットが生じやすいという問題を有している。
【０００４】
この問題を改善するために、特許文献１，２では、ベルト補強層に汎用のスチールコードを適用することが提案されている。しかしながら、ベルト補強層にナイロン繊維コードを用いた場合と比較し、ベルト補強層の重量の増加に繋がってしまうという問題があった。また、ベルト補強層にアラミド繊維を適用することも提案されているが、スチールコードよりも剛性が低いため、スチールコードと同等の耐フラットスポット性及び高速耐久性を得るためには、打ち込み本数を増やす必要があり、ベルト補強層の重量の増加に繋がってしまうという問題がある。
【先行技術文献】
【特許文献】
【０００５】
【特許文献１】特開２００９−４０３４７号公報
【特許文献２】特開２００４−３２２７１８号公報
【特許文献３】特開２０１５−２２７０８３号公報
【発明の概要】
【発明が解決しようとする課題】
【０００６】
本発明は、以上の点に鑑み、ベルト補強層の重量を増加させることなく、耐フラットスポット性及び高速耐久性を向上させることができる、空気入りタイヤを提供することを目的とする。
【０００７】
なお、特許文献３には、ベルトに、スチール製の主フィラメントを複数本撚り合わせることなく一列に引き揃えて主フィラメント束とし、１本のスチール製のラッピングフィラメントを主フィラメント束の周囲に巻き付けてなるｎ＋１構造（但し、ｎ＝３〜６）の扁平なスチールコードを、その長径方向がベルト面に平行になるように配置したベルトプライを備えた空気入りタイヤが開示されているが、ベルト補強層にｎ＋１構造のスチールコードを用いたタイヤは知られていない。
【課題を解決するための手段】
【０００８】
本発明に係る空気入りタイヤは、カーカスと、カーカスのクラウン部の外周に配されたベルトと、ベルトの外周に配されたベルト補強層とを有する空気入りタイヤであって、上記ベルト補強層は、同一の径の４〜６本のスチールフィラメントを撚り合わせることなく単一の層をなすように並列させて主フィラメント束とし、上記スチールフィラメントより小径で１本のスチールフィラメントをラッピングフィラメントとして上記主フィラメント束の周囲に巻き付けてなるｎ＋１構造（ｎ＝４〜６）のスチールコードを、その長径方向がベルト外周面と平行になるように配置したベルト補強プライを備え、スチールコード１本当りの０．５％伸張時荷重（Ｎ）と、ベルト補強プライにおけるスチールコードの打ち込み本数（本／ｉｎｃｈ）と、ベルト補強プライの枚数との積（Ｎ／ｉｎｃｈ）が２０００以上２５００以下であるものとする。
【発明の効果】
【０００９】
本発明の空気入りタイヤによれば、ベルト補強層の重量を増加させることなく、優れた耐フラットスポット性及び高速耐久性が得られる。
【図面の簡単な説明】
【００１０】
【図１】本発明の一実施形態に係る空気入りタイヤの半断面図。
【図２】本発明の一実施形態に係るスチールコードの構成を示す平面図。
【図３】本発明の一実施形態に係るベルト補強プライの一部断面図。
【図４】本発明の好ましい実施形態に係るスチールコードの構成を示す斜視図。
【図５】本発明の好ましい実施形態に係るスチールコードの構成を示す断面図。
【発明を実施するための形態】
【００１１】
以下、本発明の実施に関連する事項について詳細に説明する。
【００１２】
図１に示す実施形態の空気入りタイヤは、乗用車用空気入りラジアルタイヤであって、左右一対のビード部１及びサイドウォール部２と、左右のサイドウォール部２の径方向外方端部同士を連結するように両サイドウォール部間に設けられたトレッド部３とを備えて構成されており、一対のビード部間にまたがって延びるカーカス４が設けられている。
【００１３】
カーカス４は、トレッド部３からサイドウォール部２をへて、ビード部１に埋設された環状のビードコア５にて両端部が係止された少なくとも１枚のカーカスプライからなる。カーカスプライは、有機繊維コード等からなるカーカスコードをタイヤ周方向に対して実質的に直角に配列してなる。
【００１４】
トレッド部３におけるカーカス４の外周側（即ち、タイヤ径方向外側）には、カーカス４とトレッドゴム部７との間に、ベルト６が配されている。ベルト６は、カーカス４のクラウン部の外周に重ねて設けられており、１枚又は複数枚のベルトプライ、通常は少なくとも２枚のベルトプライで構成することができ、本実施形態では、カーカス側の第１ベルトプライ６Ａと、トレッドゴム部側の第２ベルトプライ６Ｂとの２枚のベルトプライで構成されている。ベルトプライ６Ａ，６Ｂは、スチールコードをタイヤ周方向に対して所定の角度（例えば、１５〜３５度）で傾斜させ、かつタイヤ幅方向に所定の間隔にて配列させてなるものである。各ベルトプライは、スチールコードがコーティングゴムで被覆されている。スチールコードは、上記２枚のベルトプライ６Ａ，６Ｂ間で互いに交差するように配設されている。
【００１５】
ベルト６の外周側（即ち、タイヤ半径方向外側）には、ベルト６とトレッドゴム部７との間に、ベルト補強層８が設けられている。ベルト補強層８は、ベルト補強プライ８Ａ（図３参照）によりベルト６をその全幅で覆うキャッププライであり、タイヤ周方向に実質的に平行に配列したスチールコード２０からなる。すなわち、ベルト補強層８は、図３に示すように、スチールコード２０をタイヤ周方向に沿って配列してなり、ベルト６の幅方向全体を覆うように、スチールコード２０をタイヤ周方向に対して０〜５度の角度で螺旋状に巻回することにより形成することができる。
【００１６】
本実施形態のベルト補強層８は、スチールコード１本当たりの０．５％伸張時荷重（Ｎ）と、ベルト補強プライにおけるスチールコードの打ち込み本数（本／ｉｎｃｈ）と、ベルト補強プライ８Ａの枚数との積（Ｎ／ｉｎｃｈ）が、２０００以上２５００以下であるものが好ましく、２１００以上２４００以下であるものがより好ましく、２１５０以上２３００以下であることがさらに好ましい。２０００以上であることにより、タイヤ周方向の剛性が高く、優れた高速耐久性が得られ易い。また、２５００以下であることにより、タイヤ加硫成型時におけるタイヤの拡張の際にベルト補強層８のコードがベルト層６に食い込むのを抑えることができ、耐久性に優れたタイヤが得られ易い。ここで、「スチールコード１本当たりの０．５％伸張時荷重（Ｎ）」は、ＪＩＳ  Ｇ  ３５１０に準拠して引張り試験を行った際の０．５％伸張時における荷重のことである。
【００１７】
スチールコード１本当りの０．５％伸張時荷重（Ｎ）は、特に限定されないが、１００〜３００Ｎであることが好ましく、１２０〜２８０Ｎであることがより好ましく、１４０〜２５０Ｎであることがさらに好ましい。
【００１８】
０．５％伸張時荷重（Ｎ）は、後述する主フィラメント１２の本数や、主フィラメント１２の径ｄ、主フィラメント１２の炭素含有量（質量％）などにより調整することができる。
【００１９】
図３に示すように、ベルト補強プライ８Ａは、スチールコード２０を、その長径方向Ｂがベルト面（即ち、ベルト外周面）に平行になるように配置することで形成されている。すなわち、ベルト補強プライ８Ａ内において、スチールコード２０は、その短径方向Ａがベルト補強プライ８Ａの厚み方向Ｋと一致するようにして、所定間隔でコーティングゴム１１内に埋設されている。そのため、スチールコード２０は、その長径方向Ｂがトレッド面に平行になるように配置される。このように構成することにより、スチールコード２０をゴム被覆する際に加工しやすく、またベルト補強プライ８Ａの厚みを薄くしてタイヤ重量の増加を抑えることができる。また、得られたベルト補強プライ８Ａでは、タイヤ幅方向における曲げ剛性が高くなるので、操縦安定性能を向上させることができ、タイヤ径方向における曲げ剛性が低くなるので、エンベロープ性を高めて接地面積を上げることができる。
【００２０】
本実施形態に係る空気入りタイヤのベルト補強プライ用の各スチールコード２０は、図２，３に示すように、スチールフィラメントのみからなり、同一の径の４〜６本の主フィラメント１２と、これを束ねる１本のラッピングフィラメント１４とからなる。主フィラメント１２の径ｄは、０．１５〜０．３０ｍｍであることが好ましく、より好ましくは、０．１５〜０．２５ｍｍである。主フィラメント１２の径ｄが０．１５ｍｍ以上である場合、タイヤ装着時の操縦安定性を維持しつつ、スチールコード２０の剛性を低くし、乗り心地を向上させ易い。径ｄが０．３０ｍｍ以下である場合、剛直になり過ぎず、圧縮変形に伴う表面歪みの増加を抑えることができるため、ベルト補強プライ８Ａの耐疲労性を維持でき、タイヤの耐久性を維持し易い。ラッピングフィラメント１４は、曲げ剛性が主フィラメント１２よりも小さく、例えば、主フィラメント１２の１０〜４０％とすることができる。また、ラッピングフィラメント１４の径ｄ０は、０．１０〜０．１５ｍｍであることが好ましい。ラッピングフィラメント１４の径ｄ０がこの範囲内である場合、スチールコード２０の径増大を抑えつつ、結束力を確保し易い。
【００２１】
主フィラメント１２の炭素含有量（質量％）は、特に限定されないが、０．８０質量％以上であることが好ましく、０．９０質量％以上であることがより好ましい。
【００２２】
これらの主フィラメント１２は、一つの平面に沿って１層をなすように並列される。すなわち、スチールコード２０の長さ方向に垂直の断面にて、一列をなすように引き揃えられる。そのため、各スチールコード２０は、扁平であり、図３に示すように長径Ｄ１と短径Ｄ２を持つ。長径Ｄ１と短径Ｄ２の値は特に限定されないが、例えば長径Ｄ１が１．００〜１．５０ｍｍ、短径Ｄ２が０．３０〜０．６０ｍｍであるものとすることができ、長径／短径の比は、例えば１．５〜５倍、好ましくは２〜４倍である。
【００２３】
１本のコード中にて並列される主フィラメント１２の本数は、束としての形状を安定に保ちつつ、コードの扁平度を増大させてベルト層などの厚さを小さくする観点から、４〜６本が好ましく、より好ましくは４〜５本である。すなわち、主フィラメント１２の数が６本を越えると、一列をなすように並列させるのが困難となり、束としての形状が不揃いになり易い。なお、主フィラメント１２は、必ずしも断面が円形でなくても良い。例えば、主フィラメント１２として、断面が楕円形のものを用いることにより、スチールコード２０をさらに扁平にすることができる。
【００２４】
一方、ラッピングフィラメント１４としては、特に限定はされないが、波付けが施されていないもの、すなわち、いわゆる「真直」のものが好適に用いられる。真っ直ぐの場合、巻き付けが容易で、巻き付けの拘束力を、一様に高いものとし易い。なお、ラッピングフィラメント１４による拘束力により、引き揃えられた主フィラメント１２にスチールコード２０としての一体感をもたせることができ、走行中の路線変更やカーブを曲がる際のベルト材の面内変形に対する高い剛性が得られる。
【００２５】
上記実施形態のさらに好ましい態様として、図４，５に示すように主フィラメント束１３の周りをラッピングフィラメント１４で巻き付けてなる扁平なスチールコード２０を、その短径方向Ａに押圧して、ラッピングフィラメント１４を変形させたものを用いることができる。押圧により、隣接する主フィラメント１２の間に形成される空間の少なくとも一部に、ラッピングフィラメント１４が空間の形状に沿って変形しその一部が侵入する。即ち、上記空間の少なくとも一部がラッピングフィラメント１４の少なくとも一部によって埋められる。そのため、ラッピングフィラメント１４による主フィラメント１２の拘束力を大きくできる。また、ラッピングフィラメント１４に比較的大きな塑性変形が加えられることにより、ラッピングフィラメント１４に内在する回転トルク及び反発力が小さくなる。そのため、主フィラメント束１３が１列に並ぶ形状を保持しやすく、扁平なコードによる優れた効果を発揮しやすい。
【００２６】
上記のように短径方向Ａに押圧することにより変形させたラッピングフィラメント１４を持つ本実施形態に係るスチールコード２０の厚さ、即ち押圧後の短径Ｄａは、変形前のラッピングフィラメント１４を持つスチールコード２０の厚さ、即ち押圧前の短径Ｄｂ（図示せず）よりも小さいものとすることができる。押圧前のスチールコード２０の短径Ｄｂに対する押圧後のスチールコード２０の短径Ｄａの比（Ｄａ／Ｄｂ）が０．８０以下であることが好ましく、より好ましくは０．６５〜０．７５である。このように、Ｄａ／Ｄｂ≦０．８０となる程度の大きさの力で押圧することにより、変形したラッピングフィラメント１４の主フィラメント１２間の空間への侵入が十分となり、ラッピングフィラメント１４の拘束力を十分に確保することができる。また、ラッピングフィラメント１４に内在する回転トルク及び反発力を十分に小さくできる。
【００２７】
ラッピングフィラメント１４の押圧前の直径、即ちフィラメント径ｄ０は、上記の通り主フィラメント１２の直径ｄよりも小径であるのが好ましく、０．１０〜０．１５ｍｍであることがより好ましい。０．１５ｍｍ以下である場合、ラッピングフィラメント１４に内在する回転トルク及び反発力を押圧によって十分に小さくし易く、また、０．１０ｍｍ以上である場合、押圧時に断線する可能性をより小さくできる。
【００２８】
上記押圧は不図示の圧延ロールを用いて行うことができ、ラッピングフィラメント１４の巻き付け後の扁平なコードは、圧延ロールにより上下両面から挟まれて押圧される。ラッピングフィラメント１４が外側に位置しており、かつその硬度が主フィラメント１２よりも低いので、押圧によりラッピングフィラメント１４を優先的に変形させることができる。隣接する主フィラメント１２の間には断面が略扇形の空間が形成されており、圧延ロールによって押圧されると、ラッピングフィラメント１４の内周側が該空間を埋めるように変形し、当該空間の形状に沿う突起１４ａが形成される。同時に、突起１４ａ間に凹みが形成されるとともに、ラッピングフィラメントの外周側部分１４ｂは平面状に変形する。
【００２９】
一実施形態として、主フィラメント１２の炭素含有量（質量％）をＣｃとし、ラッピングフィラメント１４の炭素含有量（質量％）をＣｗとして、両者の差であるＣｃ−Ｃｗは０．０５〜０．４０質量％であることが好ましく、より好ましくは０．１０〜０．３０質量％である。Ｃｃ−Ｃｗが０．０５質量％以上であることにより、ラッピングフィラメント１４を押圧により変形させやすく、また、０．４０質量％以下であることにより、ラッピングフィラメント１４が押圧により断線する可能性を小さくすることができる。
【００３０】
本実施形態に係る空気入りタイヤの種類としては、特に限定されず、乗用車用タイヤ、トラックやバスなどに用いられる重荷重用タイヤなどの各種のタイヤが挙げられる。
【００３１】
上記実施形態においては、ベルト補強層８が、ベルト６をその全幅で覆うキャッププライであるものについて説明したが、これに限定されず、ベルト６のタイヤ幅方向外側の端部とその周辺を覆う、エッジプライであってもよく、エッジプライがキャッププライのタイヤ幅方向の両端部が折り返された部分からなるものであってもよい。
【実施例】
【００３２】
以下、本発明の実施例を示すが、本発明はこれらの実施例に限定されるものではない。
【００３３】
下記表１に示す構造を持つスチールコードを作製した。従来例のベルト補強層は、有機繊維コードとして９４０ｄｔｅｘ／２の６６ナイロンコードを用いて、ベルト補強プライを２プライとした。比較例１，２のスチールコードは、引き揃えの２本の金属フィラメントからなる芯部の周りに、同一径の１本の金属フィラメントを撚り合わせてなる２＋１の複層撚り構造（２＋１×０．２７）を持つ従来のスチールコードである。それ以外のスチールコードは、全て、複数本の主フィラメントを撚り合わせることなく１列に引き揃えて配置した主フィラメント束を、１本の真直のラッピングフィラメント（直径ｄ０＝０．１５ｍｍ）でラッピングし、更に圧延ロールで、表１に示すＤａ／Ｄｂとなるように押圧してなるｎ＋１構造のスチールコードである。また、ラッピングフィラメントの巻きピッチｐは５．０ｍｍとした。なお、表１中の「４×０．２２＋１」の０．２２は主フィラメント径ｄが０．２２ｍｍであることを示す。
【００３４】
スチールコードについての測定方法は以下の通りである。
【００３５】
・フィラメントの炭素含有量：ＪＩＳ  Ｇ  １２１１に準拠した赤外線吸収法（附属書３：全炭素定量法−高周波誘導加熱炉燃焼）。より詳細には、ＬＥＣＯ製「ＣＳ−４００」なる装置を用い、鋼を高周波加熱により溶解し、赤外線吸収法で定量分析した。
【００３６】
・フィラメント径、コード径：ＪＩＳ  Ｇ  ３５１０に準拠し、所定の厚み計によりコード及びフィラメントの直径を計測した。
【００３７】
・０．５％伸張時荷重：ＪＩＳ  Ｇ  ３５１０に準拠して引張り試験を行い、０．５％伸張時の荷重を測定した。
【００３８】
また、得られたコードをベルト補強層用のコードとして用いて、タイヤサイズが２４５／３５Ｒ２０  ９５Ｗのラジアルタイヤを、常法に従い加硫成形した。各タイヤについて、ベルト補強層以外の構成は、全て共通の構成とした。ベルトプライにおけるスチールコードは、２＋２×０．２５構造とし、打ち込み本数を２０本／ｉｎｃｈとした。ベルトプライ（６Ａ）／（６Ｂ）におけるスチールコードの角度は、タイヤ周方向に対して＋２４°／−２４°とした。ベルト補強プライは、スチールコードをその長径方向がベルト面に平行になるように、表１記載の打ち込み本数にて配置した上で、カレンダー装置を用いて、トッピング反とすることにより作製した。
【００３９】
なお、カーカスプライは、ポリエステルのコード１１００ｄｔｅｘ／２、打ち込み本数２８本／２５ｍｍで２プライとした。
【００４０】
得られた各空気入りタイヤにつき、ベルト補強層の重量、耐フラットスポット性、及び、高速耐久性を評価した。各評価項目の評価方法を、以下に示す。
【００４１】
・ベルト補強層の重量：タイヤ１本当りに用いたベルト補強プライの総重量であり、従来例のベルト補強プライの総重量を１００として指数表示した。数字が小さいほど軽い。
【００４２】
・耐フラットスポット性：内圧２２０ｋＰａで組み込んだ試作タイヤを排気量２５００ｃｃの試験車両（セダン）に装着し、タイヤ１本当たりの荷重を４．３１ｋＮとして速度１００ｋｍ／ｈにて１時間走行させた後、１６時間静置させた。その後、テストドライバーによる官能評価を行った。評価は、走りはじめの上下方向及び前後方向の振動の大きさについて行い、振動の大きなものを「×」、ほぼ振動を感じないものを「○」として評価した。
【００４３】
・高速耐久性：ＥＣＥ−Ｒ３０延長に準拠した。すなわち、タイヤ内圧３２０ｋＰａで、荷重はＪＡＴＭＡ規定の最大荷重の８０％とした。０〜１５０ｋｍ／ｈで１０分間走行後、１５０ｋｍ／ｈで１０分間走行させた。その後、１０分毎に１０ｋｍ／ｈずつ段階的に速度を上昇させ、故障が発生するまで走行させた。故障が発生するまでの走行距離を、従来例のタイヤを１００として指数表示した。指数が大きいほど高速耐久性が優れていることを示す。
【００４４】
・タイヤ拡張性：上記により得られた空気入りタイヤの加硫成型後に、ベルト補強層に波打ちなどの不具合がないものを拡張性に優れるとして「○」とし、不具合のあるものを拡張時にベルト補強層を均一に拡張できなかったものとして「×」と評価した。
【００４５】
【表１】
2019098819.tif 000003
【００４６】
結果は、表１に示す通りであり、従来例と比較し、実施例１〜３はいずれもベルト補強層の重量を低減することができ、かつ優れた耐フラットスポット性及び高速耐久性が得られることがわかった。
【００４７】
比較例１，２は、スチールコードの構成がｎ＋１構造ではなく、従来例よりベルト補強層の重量が増加した。
【００４８】
また、比較例１，４は、スチールコード１本当りの０．５％伸張時荷重（Ｎ）と、ベルト補強プライにおけるスチールコードの打ち込み本数（本／ｉｎｃｈ）と、ベルト補強プライの枚数との積（Ｎ／ｉｎｃｈ）が所定数値範囲の上限値を超えており、加硫成形時の拡張に追従することができず、ベルト補強層のコードがベルト層に食い込んだため、タイヤ拡張性及び高速耐久性が劣っていた。
【００４９】
比較例３は、スチールコード１本当りの０．５％伸張時荷重（Ｎ）と、ベルト補強プライにおけるスチールコードの打ち込み本数（本／ｉｎｃｈ）と、ベルト補強プライの枚数との積（Ｎ／ｉｎｃｈ）が所定数値範囲の下限値未満であり、タイヤ周方向の剛性が低く、高速耐久性が劣っていた。
【産業上の利用可能性】
【００５０】
本発明の空気入りタイヤは、乗用車、ライトトラック、バス等の各種車両に用いることができる。
【符号の説明】
【００５１】
Ｔ……タイヤ
１……ビード部
２……サイドウォール部
３……トレッド部
４……カーカス
５……ビードコア
６……ベルト
６Ａ…第１ベルトプライ
６Ｂ…第２ベルトプライ
７……トレッドゴム部
８……ベルト補強層
８Ａ…ベルト補強プライ
１１…コーティングゴム
１２…主フィラメント
１３…主フィラメント束
１４…ラッピングフィラメント
２０…スチールコード
Ａ……スチールコードの短径方向
Ｂ……スチールコードの長径方向
Ｄ１…スチールコードの長径
Ｄ２…スチールコードの短径
Ｄａ…押圧後のスチールコードの短径
Ｋ……ベルトプライの厚み方向
ｄ……主フィラメントの径
ｄ０…ラッピングフィラメントの径
【図１】
2019098819.tif 000004
【図２】
2019098819.tif 000005
【図３】
2019098819.tif 000006
【図４】
2019098819.tif 000007
【図５】
2019098819.tif 000008